(57)【特許請求の範囲】
【請求項１】
複数のガラスが樹脂層により貼り合わされて積層された放射線遮蔽ガラス積層体であって、一の最外層の前記ガラスが、酸化物換算の質量百分率で、ＰｂＯ  １５〜４５％、ＳｉＯ２  ４０〜６０％、ＣｅＯ２  ０．１〜３％、Ｂ２Ｏ３  ０〜１０％、Ｎａ２Ｏ  ０〜１０％、Ｋ２Ｏ  ０〜１０％含有する酸化セリウム含有放射線遮蔽ガラスであることを特徴とする難変色性放射線遮蔽ガラス積層体。
【請求項２】
前記酸化セリウム含有放射線遮蔽ガラスが、酸化物換算の質量百分率で、ＳｉＯ２  １０〜４０％、ＰｂＯ  ４５〜８０％、Ｂ２Ｏ３  ０〜１０％、Ｎａ２Ｏ  ０〜１０％、Ｋ２Ｏ  ０〜１０％含有する放射線遮蔽ガラスと貼り合わされていることを特徴とする請求項１に記載の難変色性放射線遮蔽ガラス積層体。
【請求項３】
前記酸化セリウム含有放射線遮蔽ガラスの積層方向の厚みが、３ｍｍ以上であることを特徴とする請求項２に記載の難変色性放射線遮蔽ガラス積層体。
【請求項４】
前記酸化セリウム含有放射線遮蔽ガラスの積層方向の厚みが、３０ｍｍ以下であることを特徴とする請求項２または請求項３に記載の難変色性放射線遮蔽ガラス積層体。
【発明の詳細な説明】
【技術分野】
【０００１】
本発明は、例えば原子力関連施設、医療関連施設、研究施設等の窓用ガラスに好適な放射線遮蔽ガラス積層体に関する。
【背景技術】
【０００２】
周知のとおり、放射線遮蔽ガラスは、例えば使用済み核燃料の保管施設や処理施設等の原子力関連施設、放射能濃度の高い野外で使用されるフォークリフト等の重機、ＣＴスキャン装置やレントゲン装置等を備える医療関連施設、或いはＸ線回折装置や粒子加速装置等を備える研究施設の窓用ガラスとして使用されている。この放射線遮蔽ガラスには、各種放射線を遮蔽して人体や環境に対する安全性を確保することは勿論、施設等の内部を観察するための高い透明性を備えることが要求される。
【０００３】
従来、これら放射線遮蔽能力と透明性とを兼ね備えたガラスのブロック体として、上記のような用途で使用され、例えば下記特許文献１に記載のものが開示されている。しかしながら、このようなブロック状の放射線遮蔽ガラスは、溶融ガラスを大きな型に流し込んだ後、内部に歪みが生じないように非常にゆっくりと冷却する必要があるため、作製するためには数ヶ月以上の時間が必要となり、納期が遅くなるとともに製造コストを押し上げる要因となっていた。
【０００４】
そこで、現在までに、放射線遮蔽能力と透明性とを高いレベルで兼ね備え、しかも、安全性に優れたガラス積層体として、組成の異なる複数の放射線遮蔽ガラスを透明樹脂層で貼り合わせて成る下記特許文献２に記載の放射線遮蔽ガラス積層体が開示されている。
【先行技術文献】
【特許文献】
【０００５】
【特許文献１】特開平６−１２７９７３号公報
【特許文献２】特開２００８−２８６７８７号公報
【発明の概要】
【発明が解決しようとする課題】
【０００６】
ところが、特許文献２に記載の放射線遮蔽ガラス積層体は、ガラス積層体を構成する各放射線遮蔽ガラスそれ自体は、放射線照射による褐色化に対する抵抗性を有するものの、放射線遮蔽ガラスを貼り合わせるための透明樹脂層が長期間の使用により変色し、ガラス積層体全体としての透明性が低下してしまう問題があった。
【０００７】
本発明は、従来の放射線遮蔽ガラス積層体に上記のような問題があったことに鑑みて為されたもので、ガラスが着色しにくいとともに樹脂層も長期間に亘って変色し難く、放射線遮蔽ガラス積層体全体としての透明性を長期間に亘って維持することができる難変色性放射線遮蔽ガラス積層体を提供することを課題とする。
【課題を解決するための手段】
【０００８】
本発明者らは、放射線遮蔽ガラス積層体の透明性低下について鋭意研究を行った結果、γ線やＸ線、波長４００ｎｍ以下の紫外光が照射されることでガラスの網目構造や樹脂層を形成する高分子化合物やその他有機化合物の結合が切断されて発生するラジカルや、そのラジカル同士で形成される結合が、樹脂層の変色の主たる要因であることに注目した。特に波長１０〜４００ｎｍの紫外光は、ガラス中に含まれる酸化セリウムにより有効に吸収できるため樹脂の着色を抑制できるとともに、ガラスにγ線やＸ線等の放射線が照射されても酸化セリウムを添加することにより褐色に着色しにくくできることを突き止め、本願発明をするに至った。
【０００９】
即ち、本発明の難変色性放射線遮蔽ガラス積層体は、複数のガラスが樹脂層により貼り合わされて積層された放射線遮蔽ガラス積層体であって、一の最外層の前記ガラスが、酸化物換算の質量百分率で、ＰｂＯ  １５〜４５％、ＳｉＯ２  ４０〜６０％、ＣｅＯ２  ０．１〜３％、Ｂ２Ｏ３  ０〜１０％、Ｎａ２Ｏ  ０〜１０％、Ｋ２Ｏ  ０〜１０％含有する酸化セリウム含有放射線遮蔽ガラスであることを特徴としている。
【００１０】
また、本発明の難変色性放射線遮蔽ガラス積層体は、酸化物換算の質量百分率で、ＳｉＯ２  １０〜４０％、ＰｂＯ  ４５〜８０％、Ｂ２Ｏ３  ０〜１０％、Ｎａ２Ｏ  ０〜１０％、Ｋ２Ｏ  ０〜１０％含有する放射線遮蔽ガラスと貼り合わされていることを特徴とする。
【００１１】
また、本発明の難変色性放射線遮蔽ガラス積層体は、酸化セリウムを含有するガラスの積層方向の厚みが、３ｍｍ以上であることを特徴とする。
【００１２】
また、本発明の難変色性放射線遮蔽ガラス積層体は、積層方向のガラスの厚みが、３０ｍｍ以下であることを特徴とする。
【発明の効果】
【００１３】
本発明に係る放射線遮蔽ガラス積層体は、一の最外層のガラスが酸化セリウムを含有しているので、そのガラス側から放射線を照射したときガラス自体の褐色化を防ぐことができるばかりでなく、酸化セリウムにより波長４００ｎｍ以下の紫外光を効率良く吸収することで紫外光による樹脂層着色を抑制でき、ガラス積層体全体としての透明性を長期間に亘って維持することができる。なお、本来、着色のないガラスは種類にもよるが、波長３００ｎｍよりも短波長の光は有効に吸収できるが、波長３００〜４００ｎｍの紫外線を充分に吸収できない場合が多い。そのガラス中に酸化セリウムを含有すると、可視領域の波長４００ｎｍ付近より長波長ではほとんど吸収がないが、紫外域である波長４００ｎｍ付近より短波長の光はほとんど吸収される。そのため、ガラス自体の着色はほとんど確認できないし、また紫外線が樹脂に照射されるのを有効に防止できる。酸化セリウムの含有量は０．１〜３．０％が好ましく、０．１％よりも少ないと紫外光の遮蔽効果が充分に得られにくく、３．０％よりも多いと酸化セリウムに起因する着色によってガラスの透明性が損なわれやすい。
【００１４】
また、本発明に係る放射線遮蔽ガラス積層体は、ガラスが樹脂で貼り合わされてなるため、湿気の多い環境下で使用する場合でも、直接水分がガラス表面に接触しないためアルカリ吹きやヤケ等の表面品位の劣化が起こりにくい。
【００１５】
また、酸化セリウムを含有するガラスの積層方向の厚みが３ｍｍ以上である難変色性放射線遮蔽ガラス積層体によれば、剛性が充分に得られ易いため破損しにくくなるとともに、紫外光を充分に吸収できるために酸化セリウムの含有量を極端に多くする必要がなく、また、酸化セリウムに起因する着色を抑制でき、透過率の高いガラスとすることが可能である。更に、酸化セリウムの含有量が少なくても充分な厚さを有するため紫外線を充分に吸収することができ、樹脂層の変色をより有効に防ぐことができる。
【００１６】
また、放射線遮蔽ガラスの積層方向の厚みが、３０ｍｍ以下である難変色性放射線遮蔽ガラス積層体によれば、鋳込み法と比べて生産性の高いロールアウト法等の各種成形方法により各放射線遮蔽ガラスを成形することができ、難変色性放射線遮蔽ガラス積層体の総厚が２００ｍｍを超える場合であっても、上記の成形方法で生産された放射線遮蔽ガラスを積層して貼り合わせることで作製できるため、その生産性を格段に向上させることができ、より安価に市場に提供することができる。
【００１７】
なお、放射線遮蔽ガラスは、高い線量密度のγ線やＸ線を照射されるとコンプトン効果により電子が弾き出されて電荷を帯びやすくなり、その電荷が大きくなるとガラス中で放電がおきてガラスが誘電破壊されることがあるが、放射線遮蔽ガラスの板厚を３０ｍｍ以下として積層し、貼り合わせて作製したブロック状の積層体であるならば、鋳込み方により作製した一体のブロックよりも誘電破壊が起こりにくい傾向となる。
【図面の簡単な説明】
【００１８】
【図１】本実施形態の難変色性放射線遮蔽ガラス積層体の概略断面図である。
【図２】本実施形態の難変色性放射線遮蔽ガラス積層体の概略断面図である。
【発明を実施するための形態】
【実施例１】
【００１９】
図１に示すように、本実施形態の難変色性放射線遮蔽ガラス積層体１０はＣｅＯ２含有ガラス１１と放射線遮蔽ガラス１２が樹脂層１３により、貼り合わされて積層されて構成されている。本実施形態では、ＣｅＯ２含有ガラス１１と放射線遮蔽ガラス１２が一枚の樹脂層１３により貼り合わされており、放射線源ＲＳ側にＣｅＯ２含有ガラス１１が配置されている。
【００２０】
本実施形態のＣｅＯ２含有ガラス１１は、例えば、窓板ガラスにＣｅＯ２を所定量添加したガラス（ガラスＡ）のように放射線遮蔽能が高くないものであっても使用可能であるが、放射線遮蔽能が高いものであるとγ線やＸ線による樹脂の着色や劣化も防止できるため好ましい。なお、放射線遮蔽能を有するとは、管電圧１５０ｋＶのＸ線に対して鉛当量が０．０３ｍｍＰｂ／ｍｍ以上であることを示す。
【００２１】
ＰｂＯを含有しない放射線遮蔽能を有するＣｅＯ２含有ガラス１１は、例えば、酸化物換算の質量百分率で、ＳｉＯ２  ４０〜７０％、ＣｅＯ２  ０．１〜３％、Ａｌ２Ｏ３  ０〜４％、ＢａＯ  ７〜２７％、ＺｎＯ  ０〜２０％、ＺｒＯ２  ０〜３％、Ｎａ２Ｏ  ０〜１２％、Ｋ２Ｏ  ０〜１２％の組成を有するものが挙げられ、ガラスＢとする。
【００２２】
放射線遮蔽ガラス１１の組成範囲を上記のように限定した理由は、次のとおりである。
【００２３】
ＳｉＯ２は、ガラスの網目構造形成成分として必須である。含有量が４０％に満たないと耐候性が悪くなり、他方７０％を越えると密度を高める成分や放射線遮蔽能の高い成分を十分に含有させることができない。
【００２４】
ＣｅＯ２は、放射線照射によるガラスの褐色化を防止する成分であるとともに、波長４００ｎｍ以下の紫外線を吸収する成分である。そのため、ＣｅＯ２を含有すると、波長４００ｎｍ以下の光が吸収されるため、樹脂層１３の変色を防止することができる。含有量が０．１％に満たないとその作用に乏しく、３％を越えるとＣｅＯ２自体の光の吸収によってガラスが黄色く着色し、光の透過率が低くなる。
【００２５】
Ａｌ２Ｏ３は、４％を越えると溶融性が悪くなるので、それより少ないのがよい。
【００２６】
ＢａＯは、ガラスの密度を高めるとともに放射線遮蔽能の高い成分であるための必須成分であるが、含有量が７％に満たないとその作用に乏しく、他方２７％を越えると失透し易くなる。
【００２７】
ＺｎＯは、ガラスの密度を高める成分であるとともに、放射線遮蔽能が高い成分であるが、含有量が２０％を越えると失透し易くなる。
【００２８】
ＺｒＯ２も同様に密度を高める成分であるとともに、放射線遮蔽能が高い成分であるが、含有量が３％を越えると表面失透を起こし易い。また、耐候性を高める成分でもある。
【００２９】
Ｎａ２Ｏ、Ｋ２Ｏは、ガラスの溶融性を高める成分であるとともに、それぞれ電気抵抗を低下させる成分であり、ガラス中に電荷が溜まりにくくできるため誘電破壊を防止する効果を有する成分であり、必要に応じて含有させることができる。これらの含有量がそれぞれ１２％を越えると耐候性が悪くなるとともに、ガラスの密度を高める成分や放射線遮蔽能を高くできる成分の含有量が少なくなり、遮蔽能が低くなる傾向がある。
【００３０】
その他、上記以外の成分としてＬｉ２Ｏのようなアルカリ金属酸化物、ＭｇＯ、ＣａＯ、ＳｒＯなどのアルカリ土類酸化物、ＴｉＯ２のような波長３００〜４００ｎｍの紫外域に吸収を持つ成分、Ｂ２Ｏ３、Ｐ２Ｏ５のようなガラス骨格を形成する成分、Ａｓ２Ｏ３、Ｓｂ２Ｏ３、Ｃｌのような清澄剤、を必要に応じて添加しても良い。
【００３１】
ＰｂＯを含有する放射線遮蔽能を有するＣｅＯ２含有ガラス１１としては、例えば、酸化物換算の質量百分率で、ＰｂＯ  １５〜４５％、ＳｉＯ２  ４０〜６０％、ＣｅＯ２  ０．１〜３％、Ｂ２Ｏ３  ０〜１０％、Ｎａ２Ｏ  ０〜１０％、Ｋ２Ｏ  ０〜１０％  の組成を有するものも使用することもできる（ガラスＣ）。
【００３２】
また、ＣｅＯ２含有ガラス１１は、ロールアウト法により平板状に成形されており、積層方向の厚みは３〜３０ｍｍである。３ｍｍより小さいと、ＣｅＯ２含有ガラス１１に含まれる酸化セリウムによって充分に紫外線を吸収できない場合もあるため樹脂層１３に紫外線が届く場合もあるため、変色抑制作用が乏しくなる。３０ｍｍを超えると、ロールアウト法などの成形方法によって効率よくＣｅＯ２含有ガラス１１を生産しにくくなる。
【００３３】
本実施形態の放射線遮蔽ガラス１２は、例えば、酸化物換算の質量百分率で、ＳｉＯ２  １０〜４０％、ＰｂＯ  ４５〜８０％、Ｂ２Ｏ３  ０〜１０％、Ｎａ２Ｏ  ０〜１０％、Ｋ２Ｏ  ０〜１０％の組成が挙げられ、ガラスＤとする。このように放射線遮蔽ガラス１２は、ＰｂＯが４５％以上あることから高い放射線遮蔽能力を備えている。
【００３４】
このようなガラス組成を有することによって、ガラス特性として十分なγ線遮蔽能力を得ることができるとともに、ガラス組成にＰｂＯを多量に含有させても失透することがない。
【００３５】
放射線遮蔽ガラス１２の組成範囲を上記のように限定した理由は次のとおりである。
【００３６】
ＳｉＯ２は、ガラスの網目構造を形成する成分である。その含有量は１０〜４０％、好ましくは１５〜３５％、より好ましくは２０〜３０％である。ＳｉＯ２の含有量が４０％よりも多くなると、ガラスの高温粘度が高くなり、溶融、成形が難しくなったり、放射線遮蔽能力が高いＰｂＯの含有量が少なくなる傾向があるため放射線遮蔽能が低下する。一方、ＳｉＯ２の含有量が１０％より少なくなると、ガラスの骨格を形成する成分が少なくなりすぎ、ガラスが構造的に不安定になるとともに、ガラスの耐水性が低下する。
【００３７】
ＰｂＯは、放射線を遮蔽する能力の高い成分である。その含有量は４５〜８０％、好ましくは５０〜８０％、さらに好ましくは６０〜８０％、最も好ましくは７０〜８０％である。ＰｂＯの含有量が８０％より多くなると、ＰｂＯ以外の成分が相対的に少なくなり、ガラスが熱的に不安定になる。一方、ＰｂＯの含有量が４５％未満であると放射線遮蔽能力が低下してしまう。
【００３８】
Ｂ２Ｏ３は、ガラスの高温粘度を低下させて溶融性や成形性を高めたり、熱的安定性を高める成分である。その含有量は０〜１０％、好ましくは０．１〜８％、より好ましくは０．１〜５％である。Ｂ２Ｏ３の含有量が１０％より多くなると、ガラスの耐水性が低下する。
【００３９】
Ｎａ２ＯやＫ２Ｏは、ガラスの高温粘度を低下させて溶融性や成形性を高める成分である。その含有量はそれぞれ０〜１０％、好ましくは０〜８％、より好ましくは１〜５％である。これらの含有量が１０％より多くなると、ＰｂＯの含有量が低下する傾向にあるため放射線遮蔽能力が低下してしまう。
【００４０】
Ａｌ２Ｏ３やＰ２Ｏ５のようなガラス骨格を形成する成分、ＭｇＯ、ＣａＯ、ＳｒＯ、ＢａＯのようなアルカリ土類酸化物、Ａｓ２Ｏ３、Ｓｂ２Ｏ３、Ｃｌのような清澄剤、を必要に応じて添加しても良い。
【００４１】
また、放射線遮蔽ガラス１２は、ロールアウト法により平板状に成形されており、積層方向の厚みは３０ｍｍ以下である。３０ｍｍを超えると、生産性に優れるロールアウト法による放射線遮蔽ガラス１２の成形が困難になる。本実施形態の難変色性放射線遮蔽ガラス積層体１０は、組成が異なり厚みが同じ二枚の放射線遮蔽ガラス（１１、１２）を貼り合わせているが、同じ組成のものを貼り合わせてもよく、異なる厚みのものを貼り合わせてもよい。
【００４２】
樹脂層１３は、透明樹脂から成り、積層方向の厚みは、１０〜２０００μｍである。本実施形態の樹脂層１３は、ポリビニルアルコール樹脂から成る。樹脂層１３として他に、フッ素樹脂、ポリエチレンテレフタレート樹脂、ポリブチレンテレフタレート樹脂、ポリエチレンナフタレート樹脂、ポリアミド系樹脂、ポリアセタール系樹脂、ポリエチレン（低密度、高密度を含む）、ポリプロピレン樹脂、ポリエチレン−ポリプロピレン共重合樹脂、アクリロニトリル−ブタジエン−スチレン共重合樹脂、ポリカーボネート樹脂、酢酸ビニル系樹脂等の透明樹脂を採用することができる。これらの合成樹脂に、錫含有インジウム酸化物（ＩＴＯ）、アンチモン含有錫酸化物（ＡＴＯ）の微粒子や、金、銀、銅、ニッケル、白金等の金属微粒子を混合分散させることにより導電性を与えてもよい。
【００４３】
以下に、本実施形態の難変色性放射線遮蔽ガラス積層体１０の製造方法について説明する。
【００４４】
「ＣｅＯ２含有ガラス１１、放射線遮蔽ガラス１２の作製」
まず、上記組成となるようにそれぞれガラス原料を調合し、１０００〜１５００℃で溶融した後、ロールアウト法により厚み約３〜３０ｍｍのガラス板を作製する。このガラス板に対し必要に応じてアニール（徐冷）処理、切断、研磨加工等を施すことによって、ＣｅＯ２含有ガラス１１、放射線遮蔽ガラス１２を得る。ＣｅＯ２含有ガラス１１、放射線遮蔽ガラス１２の成形方法として他に、プレス成形法、ダウンドロー法、フュージョン法等を採用することができる。
【００４５】
「ＣｅＯ２含有ガラス１１、放射線遮蔽ガラス１２の貼り合わせ」
ポリビニルアルコール樹脂から成る厚み約１０〜２０００μｍの樹脂シートを、ＣｅＯ２含有ガラス１１と放射線遮蔽ガラス１２の間に空気を挟まないように介在させて積み重ね、樹脂シートのガラス転移点程度の温度で熱処理することによって、ＣｅＯ２含有ガラス１１と放射線遮蔽ガラス１２を樹脂層１３により貼り合わせて積層する。このとき、ＣｅＯ２含有ガラス１１と、放射線遮蔽ガラス１２をそれぞれ樹脂層１３とを密着させるため積層方向に加圧することが好ましい。
【００４６】
また、樹脂シートの代わりに、液体樹脂を用いてＣｅＯ２含有ガラス１１と放射線遮蔽ガラス１２の貼り合わせを行うようにしてもよい。例えば、主剤と硬化剤（開始剤）とを混合した二液混合タイプの液体樹脂を脱泡した後、ＣｅＯ２含有ガラス１１の主面上に適量流し出し、その上に放射線遮蔽ガラス１２を空気を挟まないように重ね合わせ、そして、必要に応じて熱、紫外線等の外部刺激を加え、樹脂を硬化させることによって、ＣｅＯ２含有ガラス１１と放射線遮蔽ガラス１２を貼り合わせる。その後、端部にはみ出した余分な樹脂を取り除く。こうして、本実施形態の難変色性放射線遮蔽ガラス積層体１０を製造することができる。積層後に硬化させる液状樹脂としては、他にエポキシ系樹脂、不飽和ポリエステル系樹脂、アクリル系樹脂等の透明樹脂を採用することができる。
【００４７】
なお、ＣｅＯ２含有ガラス１１と放射線遮蔽ガラス１２を貼り合わせる際、接着強度を向上させるため、ＣｅＯ２含有ガラス１１と放射線遮蔽ガラス１２の貼り合わせ面をシランカップリング剤等で表面処理することが好ましい。シランカップリング剤として、アミノ基を有するアミノシラン系、エポキシ基を有するエポキシシラン系、アクリル基を有するアクリルシラン系等を採用することができる。
【００４８】
こうして得られた難変色性放射線遮蔽ガラス積層体１０を一つ、または放射線遮蔽ガラス１２へ樹脂層１３と放射線遮蔽ガラス１２を繰り返しさらに積層したものを金枠に固定した後、コンクリートや鋼材等から成る壁の開口部に配設し、開口部と金枠との隙間に目地剤等を充填することによって、放射線遮蔽窓を構成することができる。なお、放射線遮蔽窓を構成するとき、ＣｅＯ２含有ガラス１１を放射線源ＲＳ側に位置させる。
【００４９】
このように本実施形態の難変色性放射線遮蔽ガラス積層体１０は、ＣｅＯ２含有ガラス１１側から放射線を照射したとき、このＣｅＯ２含有ガラス１１自体の褐色化を防ぐことができるばかりでなく、酸化セリウムにより波長４００ｎｍ以下の紫外線を有効に吸収できるため、樹脂層１３に紫外線がほとんど届かず、樹脂層１３の変色をも有効に防ぐことができ、ガラス積層体全体としての透明性を長期間に亘って維持することができる。
【００５０】
また、本実施形態の難変色性放射線遮蔽ガラス積層体１０は、ＣｅＯ２含有ガラス１１の積層方向の厚みが３ｍｍ以上であるので、樹脂層１３の変色をより有効に防ぐことができ、また衝撃によって破損し難くなるため好ましい。
【００５１】
また、本実施形態の難変色性放射線遮蔽ガラス積層体１０は、ＣｅＯ２含有ガラス１１および放射線遮蔽ガラス１２の積層方向の厚みが３０ｍｍ以下であるので、ロールアウト法以外にもフロートバス成形法、ダウンドロー法、プレス成形法等の種々の成形方法を適宜選択して成形することができる。一般に、厚み３０ｍｍを超えるガラスの板の成形は、ロールアウト法等方法では困難であるため鋳込み法によらざるを得ず、したがって、厚み３０ｍｍを超えるガラス板は、ガラス板の内部と外表面との温度差による破損等を防ぎながら徐冷して製作しなければならない。特に、２００ｍｍを超えると、数ヶ月をかけて徐冷しなければならず、生産性が高くなかった。これに対して、本実施形態の難変色性放射線遮蔽ガラス積層体１０は、その総厚みが２００ｍｍを超える場合であっても、厚み３０ｍｍ以下のＣｅＯ２含有ガラス１１や放射線遮蔽ガラス１２を積層して構成するので、その生産性を格段に向上させることができ、より安価に市場に提供することができる。
【００５２】
また、上記実施形態では、放射線源ＲＳ側に位置されるべきＣｅＯ２含有ガラス１１のみに酸化セリウムを含有させており、放射線源ＲＳとは反対の観察者側に位置されるべき放射線遮蔽ガラス１２には酸化セリウムを含有させていないが、本発明はこれに限定されるものではなく、放射線遮蔽ガラス１２にも酸化セリウムを含有させてもよい。
【００５３】
本実施形態の難変色性放射線遮蔽ガラス積層体１０のＣｅＯ２含有ガラス１１と放射線遮蔽ガラス１２との組み合わせは、ガラスＡ−ガラスＢ、ガラスＡ−ガラスＣ、ガラスＡ―ガラスＤ、ガラスＢ−ガラスＢ、ガラスＢ-ガラスＣ、ガラスＢ−ガラスＤ、ガラスＣ−ガラスＣ、ガラスＣ−ガラスＤの組み合わせが可能である。また、同じガラスの組み合わせにおいて、同じ厚さであっても、異なる厚さであっても良い。
【００５４】
以上、本実施形態の難変色性放射線遮蔽ガラス積層体１０について説明したが、本発明はその他の形態でも実施することができる。
【実施例２】
【００５５】
図２に示すように、本実施形態の難変色性放射線遮蔽ガラス積層体２０は、ＣｅＯ２含有ガラス２１と複数の放射線遮蔽ガラス（２２・２３）が樹脂層（２４、２５）により貼り合わされて積層されて構成されており、放射線源ＲＳ側にＣｅＯ２含有ガラス２１が配置されている。
【００５６】
本実施形態のＣｅＯ２含有ガラス２１は、実施例１のＣｅＯ２含有ガラス１１と同じ組成を有するものを使用することができる。
【００５７】
本実施形態の放射線遮蔽ガラス２２は、実施例１のＣｅＯ２含有ガラス１１または放射線遮蔽ガラス１２と同じ組成を有するもののいずれかを使用することができる。
【００５８】
本実施形態の放射線遮蔽ガラス２３は、実施例１の放射線遮蔽ガラス１２と同じ組成を有するものを使用することができる。
【００５９】
本実施形態の難変色性放射線遮蔽ガラス積層体２０のＣｅＯ２含有ガラス２１と放射線遮蔽ガラス（２２・２２）の組み合わせは、ガラスＡ―ガラスＢ−ガラスＢ、ガラスＡ−ガラスＢ−ガラスＣ、ガラスＡ−ガラスＢ―ガラスＤ、ガラスＡ-ガラスＣ−ガラスＣ、ガラスＡ−ガラスＣ−ガラスＤ、ガラスＡ-ガラスＤ−ガラスＤ、ガラスＢ−ガラスＢ−ガラスＢ、ガラスＢ−ガラスＢ−ガラスＣ、ガラスＢ−ガラスＢ−ガラスＤ、ガラスＢ−ガラスＣ−ガラスＣ、ガラスＢ−ガラスＣ−ガラスＤ、ガラスＢ−ガラスＤ―ガラスＤ、ガラスＣ−ガラスＣ−ガラスＣ、ガラスＣ−ガラスＣ−ガラスＤ、ガラスＣ−ガラスＤ−ガラスＤの組み合わせが可能である。また、同じガラスの組み合わせにおいて、同じ厚さであっても、異なる厚さであっても良い。
【００６０】
樹脂層２４、２５は、実施例１の樹脂層１３と同じものを使用することができる。また、樹脂層２４と樹脂層２５とは異なる厚みでも、異なる組成の樹脂でもよい。
【００６１】
本発明は、その他、その趣旨を逸脱しない範囲内で、当業者の知識に基づいて種々の改良、修正、変形を加えた態様で実施し得るものである。また、同一の作用又は効果が生じる範囲内でいずれかの発明特定事項を他の技術に置換した形態で実施してもよく、また、一体に構成されている発明特定事項を複数の部材から構成したり、複数の部材から構成されている発明特定事項を一体に構成した形態で実施してもよい。
【産業上の利用可能性】
【００６２】
本発明に係る難変色性放射線遮蔽ガラス積層体は、強い放射線が照射される原子力関連施設の窓材や、大型加速器を備える研究施設等の窓材に好適であるとともに、医療機器の放射線防護窓などに使用可能であるが、紫外線や湿気にさらされても劣化しにくい特性に鑑みると、原子炉の内部で作業を行うロボットに搭載されているカメラを保護するレンズカバーや、飛散した放射性物質の回収作業用の車両（例えばフォークリフト等の重機の窓材）やロボット等の窓材のように、紫外線を浴びやすい屋外や湿気の多い箇所で作業し、かつ放射線を遮蔽する必要のある用途に特に好適である。
【符号の説明】
【００６３】
１０、２０  難変色性放射線遮蔽ガラス積層体
１１、２１  ＣｅＯ２含有ガラス
１２、２２、２３  放射線遮蔽ガラス
１３、２４、２５  樹脂層
【図１】
0006031776.tif 000002
【図２】
0006031776.tif 000003